(57)【要約】  本発明は、機械的強度に優れ、有機物を含有するシリカ系膜が形成された物品を提供する。この物品は、基材とその表面に形成された有機無機複合膜とを含み、この複合膜が、シリカを主成分とし、膜面に対するＸ線入射角度を１°に固定したＸ線回折において回折角３°〜１０°のピークの強度値を回折角２０°〜３０°のハローパターンピークの強度値で規格化した値が（０．１９Ａ＋０．０３）（Ａは膜厚［μｍ］）以下であり、フーリエ変換赤外分光分析において、Ｓｉ−ＯＨ基帰属の９５０ｃｍ-1付近のピークの強度値をＳｉ−Ｏ−Ｓｉ結合帰属の１１００ｃｍ-1付近のピークの強度値で規格化した値が０．２５以下である。
2007040258.tif 000002
【特許請求の範囲】
【請求項１】
基材と、前記基材の表面に形成された有機物および無機酸化物を含む有機無機複合膜とを含む有機無機複合膜形成物品であって、
前記有機無機複合膜が前記無機酸化物としてシリカを含み、
前記有機無機複合膜が前記シリカを主成分とし、
前記有機無機複合膜の膜面に対するＸ線入射角度を１°に固定した、前記有機無機複合膜についてのＸ線回折において、前記有機無機複合膜の膜厚をＡμｍとしたときに、回折角が３°〜１０°の範囲におけるピークの強度値を、回折角が２０°〜３０°のハローパターンピークの強度値で規格化した値が（０．１９Ａ＋０．０３）以下であり、
前記有機無機複合膜についてのフーリエ変換赤外分光分析において、Ｓｉ−ＯＨ基に帰属する９５０ｃｍ-1付近のピークの強度値をＳｉ−Ｏ−Ｓｉ結合に帰属する１１００ｃｍ-1付近のピークの強度値で規格化した値が０．２５以下である、
有機無機複合膜形成物品。
【請求項２】
前記有機無機複合膜の膜厚が、０．２５μｍを超え５μｍ以下である請求項１に記載の有機無機複合膜形成物品。
【請求項３】
前記有機無機複合膜の膜厚が、１μｍを超え５μｍ以下である請求項２に記載の有機無機複合膜形成物品。
【請求項４】
前記有機無機複合膜における前記有機物の含有量が、前記有機無機複合膜の総質量に対して０．１〜４０％である請求項１に記載の有機無機複合膜形成物品。
【請求項５】
前記有機無機複合膜における前記有機物の一部が、親水性有機ポリマーである請求項１に記載の有機無機複合膜形成物品。
【請求項６】
前記基材が、ガラス基板または樹脂基板である請求項１に記載の有機無機複合膜形成物品。
【請求項７】
前記基材の厚さが０．１ｍｍを超える請求項６に記載の有機無機複合膜形成物品。
【請求項８】
前記有機無機複合膜が、導電性微粒子を含む請求項１に記載の有機無機複合膜形成物品。
【請求項９】
前記導電性微粒子が、インジウムスズ酸化物を含む請求項８に記載の有機無機複合膜形成物品。
【発明の詳細な説明】
【技術分野】
【０００１】
本発明は、有機無機複合膜が形成された物品に関する。
【背景技術】
【０００２】
ガラス材料は一般に硬質であり、基材を被覆する膜の形態でも利用される。しかし、ガラス質の膜を得ようとすると、熔融法では高温処理が必要になるため、基材および被覆する膜に含ませる材料が制限される。【０００３】
ゾルゲル法は、金属の有機または無機化合物の溶液を出発原料とし、溶液中の化合物の加水分解反応および縮重合反応によって、溶液を金属の酸化物あるいは水酸化物の微粒子が溶解したゾルとし、さらにゲル化させて固化し、このゲルを加熱して酸化物固体を得る方法である。【０００４】
ゾルゲル法は、低温でのガラス質の膜の製造を可能とする。ゾルゲル法によりシリカ系膜を形成する方法は、例えば、特開平１１−２６９６５７号公報に開示されている。【０００５】
一般に、ゾルゲル法により形成したシリカ系膜は、熔融法により得たガラス質の膜と比較すると、機械的強度に劣る。【０００６】
特開平１１−２６９６５７号公報には、シリコンアルコキシドおよびその加水分解物（部分加水分解物を含む）の少なくとも１つがシリカ換算で０．０１０〜３重量％、酸０．００１０〜１．０規定、および水０〜１０重量％を含有するアルコール溶液をコーティング液として基材に塗布してシリカ系膜を形成する方法、が開示されている。【０００７】
この方法により得られたシリカ系膜は、乾布磨耗試験に耐える程度の強度を有し、十分であるとは言えないまでも、ゾルゲル法により得られた膜としては、良好な機械的強度を有する。しかし、特開平１１−２６９６５７号公報が開示する方法により成膜できるシリカ系膜は、実用に耐える外観を確保しようとすると、その膜厚が最大でも２５０ｎｍに制限される。ゾルゲル法により形成されるシリカ系膜の厚みは、通常、１００〜２００ｎｍ程度である。【０００８】
コーティング液を複数回に渡って塗布して多層膜を形成することで、シリカ系膜を厚膜化することができる。しかし、各層の界面の密着性が低くなり、シリカ系膜の耐摩耗性が低下する場合がある。また、シリカ系膜の製造プロセスが複雑化するという問題もある。【０００９】
以上のような事情から、ゾルゲル法により、膜厚が２５０ｎｍを超える程度に厚く、かつ機械的強度に優れたシリカ系膜を得ることは困難であった。【００１０】
ゾルゲル法により、無機物と有機物とを複合させた有機無機複合膜を形成する技術が提案されている。ゾルゲル法は、低温での成膜を特徴とするため、有機物を含むシリカ系膜の成膜を可能とする。ゾルゲル法による有機無機複合膜は、例えば、特開平３−２１２４５１号公報、特開平３−５６５３５号公報、特開２００２−３３８３０４号公報に開示されている。【００１１】
ゾルゲル法によるシリカ系膜の機械的強度を向上させるには、シリカ系膜を４５０℃以上で熱処理することが望ましい。しかし、有機無機複合膜をこの程度の高温で熱処理すると、膜中の有機物が分解してしまう。有機物が分解しない範囲で熱処理しなければならないという制約は、ゾルゲル法以外の液相成膜法においても、形成する膜の機械的強度の向上を制限している。このため、有機物を含む場合には、機械的強度に優れたシリカ系膜を形成することが困難であると考えられてきた。
【発明の開示】
【００１２】
本発明は、有機物を含みながらも、機械的強度に優れたシリカ系膜を提供することを目的とする。
【００１３】
本発明は、基材と、前記基材の表面に形成された有機物および無機酸化物を含む有機無機複合膜とを含む有機無機複合膜形成物品であって、前記有機無機複合膜が前記無機酸化物としてシリカを含み、前記有機無機複合膜が前記シリカを主成分とし、前記有機無機複合膜の膜面に対するＸ線入射角度を１°に固定した、前記有機無機複合膜についてのＸ線回折において、前記有機無機複合膜の膜厚をＡμｍとしたときに、回折角が３°以上１０°以下の範囲におけるピークの強度値を、回折角が２０°〜３０°のハローパターンピークの強度値で規格化した値が（０．１９Ａ＋０．０３）以下であり、前記有機無機複合膜についてのフーリエ変換赤外分光分析において、Ｓｉ−ＯＨ基に帰属する９５０ｃｍ-1付近のピークの強度値をＳｉ−Ｏ−Ｓｉ結合に帰属する１１００ｃｍ-1付近のピークの強度値で規格化した値が０．２５以下である、有機無機複合膜形成物品を提供する。
【００１４】
本明細書において、主成分とは、含有率が最も高い成分をいう。含有率は質量％基準で評価する。
【００１５】
本発明によれば、ゾルゲル法により、膜厚が０．２５μｍを超える程度に厚くても、膜の機械的強度に優れた、有機無機複合膜を形成できる。有機物を含むにもかかわらず、本発明による有機無機複合膜は、熔融法により得たガラス板に匹敵する程度に優れた耐摩耗性を有しうる。
【図面の簡単な説明】
【００１６】
【図１】図１は、本発明の有機無機複合膜形成物品のＸ線回折チャートの一例である。
【図２】図２は、ガラス基板のＸ線回折チャートの一例である。
【発明を実施するための最良の形態】
【００１７】
本発明では、有機無機複合膜の膜面に対するＸ線入射角度（固定角）を１°に固定した、有機無機複合膜についてのＸ線回折において、膜厚をＡμｍ（Ａ＞０）としたときに、回折角が３°〜１０°付近にあるピークの強度値を、回折角が２０°〜３０°付近にあるハローパターンピークの強度値で規格化した値を（０．１９Ａ＋０．０３）以下とした。この値が小さい膜ほど、細孔が少なく緻密な構造を有する。【００１８】
本発明による有機無機複合膜形成物品についてのＸ線回折により得られるチャートを図１に例示する。図２は、膜を形成しないガラス板についてのＸ線回折により得られるチャートである。これら２つのチャートでは、回折角２０°〜３０°において強いハローパターンピークが表れている。これは、ガラス骨格を形成するＳｉ−Ｏ−Ｓｉ結合に由来するピークである。一方、図１には、回折角３°〜１０°において、小さなピークが表れている。【００１９】
本発明者による種々の分析の結果、この小さなピークは、膜におけるアモルファス部分の細孔の体積を反映すると考えられる。従って、回折角３°〜１０°におけるピークの強度値（Ｐ１）を回折角２０°近傍におけるピークの強度値（Ｐ２）により規格化すれば、当該膜における細孔の比率を示す指標（Ｐ１／Ｐ２）が得られる。図１に示したチャートでは、この指標（Ｐ１／Ｐ２）は約０．５２となる。【００２０】
良好な構造中に許容される細孔の体積は、膜厚によって相違する。種々の実験結果を参照した結果、良好な機械的特性を得るためには、膜厚をＡμｍとして、上述のように規格化した値（Ｐ１／Ｐ２）が（０．１９Ａ＋０．０３）以下であればよい。【００２１】
しかし、細孔が少ないだけでは、その膜の機械的特性が良好であるとは言えない。膜の骨格を形成するＳｉ−Ｏ−Ｓｉ結合が十分に発達していなければ、細孔が少なくても、膜の機械的強度は高くならない。そこで、本発明では、有機無機複合膜についてのフーリエ変換赤外分光分析において、Ｓｉ−ＯＨ基に帰属する９５０ｃｍ-1付近のピークの強度値（Ｐ３）をＳｉ−Ｏ−Ｓｉ結合に帰属する１１００ｃｍ-1付近のピークの強度値（Ｐ４）で規格化した指標（Ｐ３／Ｐ４）が０．２５以下である程度に、Ｓｉ−Ｏ−Ｓｉ結合が発達していることをもう一つの条件とした。【００２２】
こうして、本発明によれば、有機無機複合膜の膜厚が、膜厚が０．２５μｍを超え５μｍ以下である程度、さらには０．３μｍを超え５μｍ以下、例えば１μｍを超え５μｍ以下である程度に厚膜であっても、優れた機械的強度を達成することが可能となる。【００２３】
本発明によれば、有機無機複合膜の表面に対して実施するＪＩＳ  Ｒ  ３２１２に規定されたテーバー摩耗試験の後に、有機無機複合膜が基材から剥離しない程度に有機無機複合膜の機械的強度を改善することができる。ＪＩＳ  Ｒ  ３２１２によるテーバー磨耗試験は、市販のテーバー磨耗試験機を用いて実施できる。この試験は、上記ＪＩＳに規定されているとおり、５００ｇ重の荷重を印加しながら行う、回転数１０００回の磨耗試験である。本発明によれば、テーバー磨耗試験の後に測定した、当該テーバー磨耗試験を適用した部分のヘイズ率を４％以下に維持することも可能である。【００２４】
有機無機複合膜の膜厚Ａは、膜が結晶物（例えば、インジウムスズ酸化物）を含まない場合は実測膜厚（Ａm）とし、膜が結晶物を含む場合は、結晶物以外の成分の膜中の体積比率を有機無機複合膜の実測膜厚に乗算することにより得られる値（換算膜厚：Ａc）とする。【００２５】
以下、上記のように、膜の機械的強度を改善する具体的な手法について説明する。【００２６】
シリコンアルコキシドを出発原料とするゾルゲル法の場合、膜の形成溶液（コーティング液）に含まれるシリコンアルコキシドは、コーティング液中において、水と触媒（酸またはアルカリ）との存在の下、加水分解反応および縮重合反応を経てシロキサン結合を介したオリゴマーとなり、これに伴ってコーティング液はゾル状態となる。【００２７】
本発明者の検討によると、コーティング液におけるシリコンアルコキシド由来のオリゴマーの平均分子量が過大とならないようにコーティング液を調製することは、膜の機械的強度を改善するために非常に重要である。コーティング液におけるシリコンアルコキシド由来のオリゴマー（シリコンアルコキシド加水分解物の縮合物）の平均分子量は、液におけるシリコンアルコキシドの濃度、液のｐＨ、液を攪拌する時間などに影響を受ける。これら因子を制御することにより、基材に塗布するときのコーティング液におけるシリコンアルコキシド加水分解物の縮合物の質量平均分子量を２００００以下、さらに１５０００以下、特に１００００以下、好ましくは５０００以下、さらに好ましくは３０００以下、より好ましくは２０００以下、特に好ましくは１８００以下、最も好ましくは１５００以下、に制御すると、機械的強度が良好な膜が得られやすい。【００２８】
コーティング液におけるシリコンアルコキシド由来のオリゴマーの平均分子量が大きくなりすぎると、コーティング液に環状構造を有する二次粒子が生成しやすくなる。二次粒子の環状構造は、膜における細孔の原因となりやすい。このため、細孔が少ない機械的強度が良好な膜を得るためには、コーティング液における二次粒子の生成を抑制することが好ましい。環状構造の量はオリゴマーの平均分子量のみに依存するわけではないが、環状構造の発達を抑制するためには、コーティング液におけるオリゴマーの平均分子量を小さく制御すれば足りる。【００２９】
ゾルゲル法では、通常、膜の形成溶液は、長時間攪拌してから基材に塗布される。しかし、攪拌時間が長すぎると、シリコンアルコキシド由来のオリゴマーの平均分子量が大きくなりすぎることある。コーティング液におけるオリゴマーの平均分子量は、コーティング液の攪拌時間のみにより定まるわけではないが、通常適用される攪拌時間ではオリゴマーの平均分子量が過大となることが多い。【００３０】
コーティング液のｐＨは、１〜３程度に制御するとよい。シラノールの等電点は２である。このため、コーティング液のｐＨが１〜３程度であると、液中においてシラノールが安定して存在することになり、脱水縮合反応の進行による二次粒子の生成を抑制できる。【００３１】
コーティング液に、強酸のプロトンが完全に解離したとしたときのプロトンの質量モル濃度（以下、単に「プロトン濃度」と称することがある）で、０．００１〜０．１ｍｏｌ／ｋｇ程度となるように強酸を添加すると、溶液のｐＨは３〜１程度となる。【００３２】
コーティング液は、水とアルコールの混合溶媒を含み、必要に応じて他の溶媒を添加することが可能であるが、そのような混合溶媒の場合にも、強酸を用い、かつ強酸からプロトンが完全に解離したと仮定したときのプロトンの質量モル濃度を０．００１〜０．２ｍｏｌ／ｋｇとなるようにすることで、ｐＨ２前後の液とすることができる。【００３３】
プロトンの質量モル濃度の計算に当たっては、使用する酸の水中での酸解離指数が、４以上のプロトンを考慮する必要はない。例えば、弱酸である酢酸の水中での酸解離指数は４．８であるから、コーティング液に酢酸を含ませた場合にも、酢酸のプロトンは上記のプロトン濃度には含めない。【００３４】
また例えば、リン酸の解離段は３段であり、１分子につき３つのプロトンを解離する可能性がある。しかし、１段目の解離指数は２．１５と、強酸とみなせるが、２段目の解離指数は７．２であり、３段目の解離指数はさらに大きい値となる。したがって、強酸からの解離を前提とする上記のプロトン濃度は、リン酸１分子からは、１個のプロトンしか解離しないものとして計算すればよい。１個のプロトンが解離した後のリン酸は強酸ではなく、２段目以降のプロトンの解離を考慮する必要はない。本明細書において、強酸とは、具体的には、水中での酸解離指数が４未満のプロトンを有する酸をいう。【００３５】
なお、プロトン濃度を強酸のプロトンが完全に解離したとしたときの濃度として規定する理由は、アルコールのような有機溶媒と水との混合液中では、強酸の解離度を正確に求めることが困難であるためである。【００３６】
コーティング液のｐＨを１〜３程度に保ちつつ、シリコンアルコキシド由来の平均分子量が大きくなりすぎないように制御して、これを基材表面に塗布して乾燥させると、低重合状態にあるオリゴマーが密に充填されるため、細孔が小さく、かなり緻密な膜が得られる。【００３７】
この膜は緻密ではあるが、シリコンアルコキシドの加水分解および縮重合反応が不十分であることに起因して、２００℃程度で加熱しても、ある硬度以上にはならない。このため、シリコンアルコキシドの加水分解および縮重合反応がコーティング液の塗布後において容易に進行するように、水を、シリコンアルコキシドに対して過剰に添加するとよい。加水分解および縮重合反応が進行しやすい状態とすると、高温に加熱しなくても膜が硬くなりやすい。具体的には、シリコンアルコキシドに含まれるシリコン原子の総モル数に対し、加水分解に必要とされる最大のモル数、すなわち４倍以上のモル数の水を添加しておく。【００３８】
乾燥工程では、溶媒の揮発と並行して水も蒸発する。これを考慮すると、水のモル数は、シリコン原子の総モル数に対し、４倍を超える程度、例えば４倍〜２０倍、さらには５倍〜２０倍、とすることが好ましい。【００３９】
なお、シリコンアルコキシドでは、１つのシリコン原子について最大４つのアルコキシル基が結合しうる。アルコキシル基の数が少ないアルコキシドでは、加水分解に必要な水のモル数は少なくなる。また、４つのアルコキシル基がシリコン原子に結合したテトラアルコキシシランであっても、その重合体（例えば、コルコート製「エチルシリケート４０」などとして市販されている）では、加水分解に必要な水の総モル数は、シリコン原子の４倍よりも少ない（重合体のＳｉのモル数をｎとすると（ｎ≧２）、化学量論的に加水分解に必要な水のモル数は、（２ｎ＋２）モルとなる）。重合度の高いアルコキシシラン原料を使うほど、加水分解に必要な水のモル数は少なくなる。したがって、現実には、シリコンアルコキシドの加水分解に必要な水のモル数は、シリコンアルコキシドに含まれるシリコン原子の総モル数の４倍を下回ることもあるが、過剰な水の添加がむしろ好ましいことを考慮すると、シリコン原子の総モル数の４倍以上、好ましくは４倍を超える、さらに好ましくは５倍以上のモル数の水を添加することが好ましい。【００４０】
化学量論的に加水分解に必要なモル数を超える水を添加すると、乾燥工程における水の蒸発に伴う毛管収縮が大きく、シリコンアルコキシドの拡散および濃縮が起こりやすくなり、加水分解および縮重合反応が促進される。溶媒の揮発および水の蒸発に伴って、塗布された液のｐＨが上記の範囲から変動することも、加水分解および縮重合反応が促進される要因の一つとなる。こうして、緻密な膜を形成し、かつ加水分解および縮重合反応を十分に進行させると、硬質の膜が形成される。その結果、従来よりも低温の熱処理により、機械的強度に優れた膜を得ることができる。【００４１】
この方法を用いると、厚くても機械的強度に優れたシリカ系膜を得ることができる。厚い膜を得るためには、シリコンアルコキシドの濃度が比較的高くなるように、例えばシリコンアルコキシドに含まれるシリコン原子を、ＳｉＯ2に換算したときのＳｉＯ2濃度により表示して３質量％を超えるように、コーティング液を調製するとよい。【００４２】
上述の方法では、低温で焼成すれば足りるため、有機物をコーティング液に添加しても、有機物は膜中で分解せずに残存する。こうして、機械的強度に優れ、有機物を含有するシリカ系膜を形成することが可能となる。【００４３】
コーティング液には、さらに、親水性有機ポリマーを添加してもよい。親水性有機ポリマーは、塗布したコーティング液に含まれる液体成分の蒸発に伴って、生じることのあるクラックの発生を抑制する。親水性有機ポリマーは、液中に生成したシリカ粒子の間に介在し、液体成分の蒸発に伴う膜収縮の影響を緩和する。親水性有機ポリマーを添加すると、膜の硬化収縮を低減することができるため、膜中の応力が緩和されると考えられる。本発明では、有機物の添加により、膜の収縮を抑制しつつ、膜の機械的強度を保持する役割を果たすこともある。【００４４】
上述の方法では、従来よりも低温で膜を加熱すれば足りるため、加熱後も親水性有機ポリマーは膜に残存する。本発明によれば、さらに厚膜化しても、親水性有機ポリマーが膜中に存在した状態で、機械的強度に優れた膜を得ることが可能となる。【００４５】
親水性有機ポリマーは、予めコーティング液に添加しておくとよい。このコーティング液から形成した有機無機複合膜では、有機物と無機物とが分子レベルで複合化していると考えられる。【００４６】
種々の実験結果を参照すると、親水性有機ポリマーは、ゾルゲル反応によって形成されるシリカ粒子の成長を抑制し、膜の多孔質化を抑制しているようでもある。【００４７】
親水性有機ポリマーとしては、ポリオキシアルキレン基（ポリアルキレンオキシド構造）を含むポリマーを例示できる。ポリオキシアルキレン基を含む親水性有機ポリマーとしては、ポリエチレングリコール、ポリエチレンオキサイド、ポリエーテル型の分散剤、界面活性剤などが挙げられる。親水性有機ポリマーとして、ポリビニルカプロラクタム、ＰＶＰ（ポリビニルピロリドン）とビニルエーテルの共重合体を用いてもよい。【００４８】
以上のようなゾルゲル法の改善により、本発明によれば、有機物を含むにもかかわらず、ＪＩＳ  Ｒ  ３２１２に規定されたテーバー摩耗試験を適用しても、基材から剥離しない有機無機複合膜が形成された物品、が提供される。このテーバー摩耗試験は、上記ＪＩＳに規定されているとおり、５００ｇ重の荷重を印加しながら行う、回転数１０００回の摩耗試験である。【００４９】
本発明によれば、上記のテーバー摩耗試験の後に測定した、当該テーバー摩耗試験を適用した部分のヘイズ率を４％以下、さらには３％以下、とすることもできる。これは、熔融法により得たガラス質膜に相当する機械的強度である。【００５０】
本発明による有機無機複合膜では、有機物の質量が、有機無機複合膜の総質量に対して０．１〜４０％、特に２〜４０％、であることが好ましい。有機物が多すぎると、シリカ系膜の機械的強度が低下することがある。【００５１】
本発明による有機無機複合膜は、導電性微粒子を含んでいてもよい。導電性微粒子としては、インジウムスズ酸化物（ＩＴＯ）が例示できる。本発明による有機無機複合膜は、上記の導電性微粒子に限らず、有機色素や紫外線吸収剤などの機能性材料を含んでいてもよい。機能性材料として用いうる有機物は、２００〜３００℃の温度で分解が始まるものが多い。無機物であっても、ＩＴＯに代表される導電性微粒子は、２５０℃を超えた範囲での加熱で熱遮蔽能が低下する。本発明の方法では、２００℃程度の加熱であっても、有機無機複合膜を十分に硬化させることが可能であるため、機能性材料の機能を損なわずに、これらを有機無機複合膜中に導入することができる。また、本発明の方法ではコーティング液中に親水性有機ポリマーを含有するため、機能性材料を膜中に均一に分散させることも容易である。なお、ポリエーテル基を有するリン酸系界面活性剤は、特に分散性に優れている。コーティング液中には、分散剤をさらに添加してもよい。【００５２】
基材は、ガラス基板または樹脂基板に代表される透明基体を例示できる。厚さが０．１ｍｍを超える、さらには０．３ｍｍ以上、特に０．５ｍｍ以上の基材を用いると、クラックの発生やテーバー摩耗試験後の膜剥離をより確実に防止できる。厚さの上限は、特に制限されないが、例えば２０ｍｍ以下、さらには１０ｍｍ以下であってよい。【００５３】
上述の方法では、シリコンアルコキシド、強酸、水およびアルコールを含み、さらに有機物を含むコーティング液を用いる。コーティング液は、有機物として、例えば親水性有機ポリマーを含む。親水性有機ポリマーは、通常、強酸とは別の成分として添加されるが、強酸として機能するポリマー、例えばリン酸エステル基を含むポリマー、を強酸の少なくとも一部として添加してもよい。【００５４】
この方法は、以下のように記述できる。すなわち、基材の表面に有機無機複合膜の形成溶液を塗布する工程と、基材に塗布された形成溶液から当該形成溶液に含まれる液体成分の少なくとも一部を除去する工程と、を含み、形成溶液が、シリコンアルコキシド、強酸、水、アルコール、および有機物を含み、シリコンアルコキシドの濃度が、当該シリコンアルコキシドに含まれるシリコン原子をＳｉＯ2に換算したときのＳｉＯ2濃度により表示して３質量％を超え、強酸の濃度が、強酸からプロトンが完全に解離したと仮定したときのプロトンの質量モル濃度により表示して０．００１〜０．２ｍｏｌ／ｋｇの範囲にあり、水のモル数が、シリコンアルコキシドに含まれるシリコン原子の総モル数の４倍以上であり、シリコンアルコキシド加水分解物の縮合物の質量平均分子量が２００００以下であり、さらに、基材を４００℃以下の温度に保持しながら、基材に塗布された形成溶液に含まれる液体成分の少なくとも一部を除去する、有機無機複合膜形成物品の製造方法、である。【００５５】
シリコンアルコキシドは、テトラエトキシシランおよびその重合体から選ばれる少なくとも一方が好適であり、加水分解されたアルコキシル基を含んでいてもよい。【００５６】
シリコンアルコキシドの濃度は、当該シリコンアルコキシドに含まれるシリコン原子をＳｉＯ2に換算したときのＳｉＯ2濃度により表示して、３質量％以上であればよく、３０質量％以下、１４質量％以下、さらには１４質量％未満であってもよい。コーティング液におけるシリコンアルコキシドの濃度が高すぎると、基材から剥離するようなクラックが発生することがある。【００５７】
有機物の濃度は、シリコンアルコキシドの濃度をＳｉＯ2濃度により表示したときの当該ＳｉＯ2に対して、上記ＳｉＯ2濃度が７質量％以下の場合には３０質量％以下とするとよく、上記ＳｉＯ2濃度が７質量％を超える場合にはその濃度をＢ質量％として（５Ｂ−５）とするとよい。有機物の濃度は、上記ＳｉＯ2に対して０．１質量％以上、特に５質量％以上、とすることが好ましい。【００５８】
上述の方法における形成溶液の塗布工程では、雰囲気の相対湿度を４０％未満に保持しながら、有機無機複合膜の形成溶液を基材上に塗布することが好ましい。相対湿度を４０％未満に抑制すると、雰囲気中の水分の過剰な吸い込みをより確実に防止でき、成膜後のシリカ系膜が緻密な構造体となりやすい。なお、シリカ系膜の耐摩耗性を向上させる観点からは、当該相対湿度を３０％以下に制御することが好ましい。塗布工程における雰囲気の相対湿度の下限値は特に制限されないが、形成溶液の取り扱い性（塗布性）を高める観点からは、その相対湿度を、例えば１５％以上、さらには２０％以上に制御することが好ましい。湿度が上記範囲となるように制御された雰囲気下で形成溶液を塗布することは、良好な耐摩耗性を実現する上で重要である。【００５９】
上述の方法における液体成分の除去工程は、有機物の分解温度などを考慮し、４００℃以下、好ましくは３００℃以下、より好ましくは２５０℃以下、の温度で行う。下限温度は、要求される膜の硬度に応じて定めればよいが、例えば１００℃以上、さらには１５０℃以上、場合によっては１８０℃以上、であってよい。【００６０】
除去工程は、室温（２５℃）下での風乾工程と、風乾工程に続いて行われる、室温よりも高温かつ４００℃以下の雰囲気、例えば１００℃以上４００℃以下の雰囲気下での熱処理工程とにより行うとよい。風乾工程は、相対湿度が４０％未満、さらには３０％以下に制御された雰囲気下で行うことが好ましい。雰囲気の相対湿度を当該範囲に制御すると、膜のクラックの発生をより確実に防止できる。なお、風乾工程における雰囲気の相対湿度の下限値は、特に限定されないが、例えば１５％、さらには２０％であってよい。【００６１】
除去工程では、基材上に塗布された形成溶液の液体成分、例えば水およびアルコール、の少なくとも一部、好ましくは実質的に全部、が除去される。【００６２】
上述の方法によれば、形成溶液の塗布工程と、当該形成溶液に含まれる液体成分の除去工程と、をそれぞれ１回ずつ実施することにより、膜厚が例えば２５０ｎｍを超え５μｍ以下である程度に厚い有機無機複合膜を形成することができる。【００６３】
強酸としては、塩酸、硝酸、トリクロロ酢酸、トリフルオロ酢酸、硫酸、リン酸、メタンスルホン酸、パラトルエンスルホン酸、シュウ酸を例示できる。強酸のうち、揮発性の酸は、加熱時に揮発して硬化後の膜中に残存することがないので、好ましく用いることができる。硬化後の膜中に酸が残ると、無機成分の結合が妨げられ、膜硬度が低下してしまうことがある。【００６４】
本発明による有機無機複合膜は、比較的低温の熱処理で熔融ガラスに匹敵する膜硬度を有している。この有機無機複合膜を、自動車用あるいは建築用の窓ガラスに適用しても、十分実用に耐える。【００６５】
本発明では、必要に応じ、液体成分の除去に際して基材を加熱するとよい。この場合は、機能性材料の耐熱性に応じ、適宜、基材の加熱温度を調整すべきである。本発明では、１００〜３００℃、さらには１００〜２５０℃の加熱であっても、有機無機複合膜を十分に硬化させることが可能である。【００６６】
以下、実施例により、本発明をさらに詳細に説明する。【００６７】
（実施例１）
エチルアルコール（片山化学製）７２．２０ｇに、テトラエトキシシラン（信越化学製）１７．３６ｇ、純水１０．１９ｇ、濃塩酸（３５質量％、関東化学製）０．１０ｇ、ポリエーテルリン酸エステル系ポリマー（日本ルーブリゾール製ソルスパース４１０００）０．１５ｇを添加、２０℃で４時間攪拌し、形成溶液を得た。【００６８】
この溶液中のシリコンアルコキシド（テトラエトキシシラン）の含有量（シリカ換算）、プロトン濃度および有機ポリマー濃度は、表１に示す通りである。なお、有機ポリマー濃度は、シリコンアルコキシドの濃度をＳｉＯ2濃度により表示したときの当該ＳｉＯ2に対する値として表示した。【００６９】
次いで、洗浄したソーダ石灰珪酸塩ガラス基板（１００×１００ｍｍ；厚み３．１ｍｍ；以下の実施例および比較例においても、ガラス基板の大きさおよび厚みは同じ））上に、相対湿度（以下、単に「湿度」という）３０％、室温下でこの形成溶液をフローコート法にて塗布した。そのまま、室温で約３０分程度乾燥した後、予め２００℃に昇温したオーブンに投入し１５分加熱し、その後冷却した。得られた膜は、実測膜厚（Ａm）４６０ｎｍのクラックのない透明度の高い膜であった。【００７０】
膜の硬さの評価は、ＪＩＳ  Ｒ  ３２１２に準拠した摩耗試験によって行った。すなわち、市販のテーバー摩耗試験機（ＴＡＢＥＲ  ＩＮＤＵＳＴＲＩＥＳ社製５１５０  ＡＢＲＡＳＥＲ）を用い、５００ｇの荷重で１０００回摩耗を行い、摩耗試験前後のヘイズ率の測定を行った。膜厚、テーバー試験後の膜剥離の有無、およびテーバー試験前後のヘイズ率を表２に示す。ブランクとして、熔融ガラス板におけるテーバー試験前後のヘイズ率も表２に示す。なお、ヘイズ率は、スガ試験機社製ＨＧＭ−２ＤＰを用いて測定した。【００７１】
膜のＸ線回折測定は、Ｘ線回折装置（ＲＩＧＡＫＵ社製ＲＡＤ−ＲＣ）を用い、２．１ｍｍ厚のガラス基板上に成膜したサンプルを用いて、以下のシステムおよび条件により測定した。
（システム）
・ゴニオメータ：広角ゴニオメータ
・アタッチメント：標準資料ホルダー
・スリット：薄膜アタッチメントスリット
・モノクロメータ：カウンタ湾曲モノクロメータ
・カウンタ：シンチレーションカウンター
（条件）
・管電圧：４０ｋＶ、管電流：１５０ｍＡ
・オフセット角度（Ｘ線入射角度、２θ／θ＋α）１°
・発散スリット：０．４ｍｍ
・受光スリット：８．０ｍｍ
・測定角度範囲：３〜６０°
・スキャン速度：３°／ｍｉｎ
・サンプリング角度：０．０２°【００７２】
得られたスペクトルにおける３〜１０°のピークトップの強度を２０°〜３０°付近のアモルファスハローピークトップの強度により規格化した。こうして得た値を、以降、「ＸＲＤ低角／高角比」と記載する。【００７３】
なお、バックグランド除去（ベースライン補正）は、上述のＸ線回折装置に付属する解析ソフトを用いて行った。【００７４】
膜の赤外吸収スペクトル測定は、上記と同様の条件でＳｉウェハ上に形成した膜に対して行った。Ｓｉウェハに形成した膜とガラス基板上に形成した膜から、下記のように規格化した値に関する限り、同じ測定値が得られる。【００７５】
赤外吸収スペクトルは、フーリエ変換赤外分光光度計（日本電子株式会社製ＪＩＳ−５５００）を用い、リファレンスをＳｉとし、Ｓｉウェハ上の膜にて、以下の条件で測定を行った。
・測定方法：透過法
・検出器：ＴＧＳ（測定範囲：４０００〜４００ｃｍ-1）
・分解能：４ｃｍ-1
・積算回数：１００回【００７６】
得られたスペクトルにおけるＳｉ−ＯＨ基に帰属する９５０ｃｍ-1付近のピークトップの強度を１１００ｃｍ-1付近のＳｉ−Ｏ−Ｓｉ結合に帰属するピークトップの強度にて規格化した。こうして得た値を、以降、「ＩＲピーク強度比」と記載する。【００７７】
（実施例２）
エチルアルコール（片山化学製）５１．５２ｇに、テトラエトキシシラン（信越化学製）２５．００ｇ、エチルシリケート４０（コルコート製）４．５０ｇ、純水１７．６２ｇ、濃塩酸（３５質量％、関東化学製）０．１０ｇ、ポリエーテルリン酸エステル系ポリマー（日本ルーブリゾール製ソルスパース４１０００）１．２６ｇを添加、２０℃で４時間攪拌し、形成溶液を得た。【００７８】
なお、ここで用いたエチルシリケート４０は、平均してｎ＝５の下記分子式で代表され、シリカ分（ＳｉＯ2）として４０質量％相当分を含有する無色透明の液体である。さらには、鎖状構造の縮合体の他に、分岐状または環状構造の縮合体も含んでいる。このエチルシリケート４０は、シリカの供給効率、粘度、比重、保存安定性および製品コストに優れており、使用時の取り扱いが容易などの特徴を有する。【００７９】
（化１）
ＣＨ3ＣＨ2Ｏ(Ｓｉ(ＯＣＨ2ＣＨ3)2)nＯＣＨ2ＣＨ3【００８０】
以降、実施例１と同様にして、ガラス基板上に膜を形成した。得られた膜は、実測膜厚（Ａm）１２４０ｎｍのクラックのない透明度の高い膜であった。得られた膜について、実施例１と同様にして特性を測定した。形成溶液の組成を表１に、得られた測定値を表２に示す。【００８１】
（実施例３）
エチルアルコール（片山化学製）２６．４３ｇに、テトラエトキシシラン（信越化学製）３６．１１ｇ、エチルシリケート４０（コルコート製）６．５０ｇ、純水２５．６６ｇ、濃塩酸（３５質量％、関東化学製）０．１０ｇ、ポリエーテルリン酸エステル系ポリマー（日本ルーブリゾール製ソルスパース４１０００）５．２０ｇを添加、２０℃で４時間攪拌し、形成溶液を得た。【００８２】
以降、実施例１と同様にして、ガラス基板上に膜を形成した。得られた膜は、実測膜厚（Ａm）２８８０ｎｍのクラックのない透明度の高い膜であった。得られた膜について、実施例１と同様にして特性を測定した。形成溶液の組成を表１に、得られた測定値を表２に示す。【００８３】
（比較例１）
比較例１は、有機ポリマーを添加しない例である。【００８４】
エチルアルコール（片山化学製）５１．０３ｇに、テトラエトキシシラン（信越化学製）３１．２５ｇ、純水１７．６２ｇ、濃塩酸（３５質量％、関東化学製）０．１０ｇを添加、２０℃で４時間攪拌し、形成溶液を得た。【００８５】
以降、実施例１と同様にして、ガラス基板上に膜を形成した。しかし、得られた膜には、剥離を伴うクラックが発生していた。【００８６】
（比較例２）
比較例２は、シリコンアルコキシドに含まれるＳｉＯ2量に対し、有機ポリマーを過剰に添加した例である。【００８７】
エチルアルコール（片山化学製）７０．３４ｇに、テトラエトキシシラン（信越化学製）１７．３６ｇ、純水１０．２０ｇ、濃塩酸（３５質量％、関東化学製）０．１０ｇ、ポリエーテルリン酸エステル系ポリマー（日本ルーブリゾール製ソルスパース４１０００）２．００ｇを添加、２０℃で４時間攪拌し、形成溶液を得た。【００８８】
以降、実施例１と同様にして、ガラス基板上に膜を形成した。得られた膜は、実測膜厚（Ａm）８３０ｎｍのクラックのない透明度の高い膜であった。得られた膜について、実施例１と同様にして特性を測定した。形成溶液の組成を表１に、得られた測定値を表２に示す。【００８９】
（比較例３）
比較例３は、熱処理を行わない例である。【００９０】
室温で乾燥した後のオーブンを用いた加熱（熱処理）を行わなかったことを除いては、実施例１と同様にしてガラス基板上に膜を形成した。【００９１】
得られた膜は、実測膜厚（Ａm）７７０ｎｍのクラックのない透明度の高い膜であった。得られた膜について、実施例１と同様にして特性を測定した。形成溶液の組成を表１に、得られた測定値を表２に示す。【００９２】
比較例１、２において、ＸＲＤ低角／高角比が（０．１９Ａm＋０．０３）を上回ったのは膜における細孔の比率が高すぎたことを反映している。比較例１では、有機物が膜中に存在しないために膜の収縮率が高くなってクラックが発生した。厚膜化を図りつつ機械的強度が優れた膜を形成するためには、有機ポリマーが重要な役割を果たしうることがわかる。しかし、有機ポリマーの濃度が高すぎると、膜中の細孔の比率は却って高くなる。比較例２のように有機ポリマーの値が許容値を上回ると、膜の機械的強度が低下することには留意する必要がある。【００９３】
比較例３では、細孔は少ないが、膜中のＳｉ−Ｏ−Ｓｉ結合が十分に形成されておらず、十分に高い機械的強度が得られなかった。Ｓｉ−ＯＨ基からＳｉ−Ｏ−Ｓｉ結合を形成するためには熱処理を行えばよい。しかし、熱処理を行うと膜が収縮する。特に厚膜の場合には、熱処理に伴う膜の収縮が大きくなって膜にクラックが発生しやすくなる。実施例１〜３では、膜の収縮を抑制しつつＳｉ−ＯＨ基をＳｉ−Ｏ−Ｓｉ結合に転換することに成功しており、これにより高い機械的強度が達成された。【００９４】
【表１】
2007040258.tif 000003
【００９５】
【表２】
2007040258.tif 000004
【００９６】
なお、実施例１〜３において、攪拌後であって塗布前における形成溶液中のシリコンアルコキシドの質量平均分子量をゲルパーミエーションクロマトグラフィー（ＧＰＣ）を用いて測定した。結果を表１に併せて示す。【００９７】
（比較例４）
比較例４は、ＳｉＯ2原料として、市販のゾルゲル材料であるＨＡＳ−１０（コルコート製、ＳｉＯ2換算濃度：１０％、プロトン濃度：２０〜３０ｐｐｍ、溶媒：イソプロピルアルコール／エタノール／メタノール：７１／１６．５／２．５）を用いた例である。【００９８】
エチルアルコール（片山化学製）４９．８５ｇに、ＨＡＳ−１０（コルコート製）５０．００ｇ、ポリエーテルリン酸エステル系ポリマー（日本ルーブリゾール製ソルスパース４１０００）０．１５ｇを添加、２０℃で４時間攪拌し、形成溶液を得た。ＧＰＣを用いて測定したところ、攪拌後であって塗布前における形成溶液中のシリコンアルコキシドの質量平均分子量は２１７００であり、２００００を上回っていた。この溶液中のシリコンアルコキシド（テトラエトキシシラン）の含有量（シリカ換算）、プロトン濃度および有機ポリマー濃度は、表３に示す通りである。なお、ＨＡＳ−１０におけるプロトン濃度は、２５ｐｐｍとして計算した。【００９９】
以降、実施例１と同様にして、ガラス基板上に膜を形成した。得られた膜は、実測膜厚（Ａm）７７０ｎｍのクラックのない透明度の高い膜であった。得られた膜について、実施例１と同様にして特性を測定した。得られた測定値を表４に示す。【０１００】
【表３】
2007040258.tif 000005
【０１０１】
【表４】
2007040258.tif 000006
【０１０２】
比較例４では、形成溶液におけるシリコンアルコキシドの平均分子量が高いため、膜における細孔の比率が高くなり、これを反映してＸＲＤ測定による低角／高角比の値が高くなって、０．１９Ａm＋０．０３を上回った。その結果、膜の機械的強度が高くならなかった。【０１０３】
ＨＡＳ−１０ではなくシリコンアルコキシドをシリコン原料とする場合においても、形成溶液の攪拌時間を短く制御しないと、シリコンアルコキシド由来のオリゴマーの平均分子量が大きくなる。このため、比較例４と同様、高い機械的強度が得られない。【０１０４】
（実施例４）
テトラエトキシシラン（信越化学製）３．４７２ｇ、エチルシリケート４０（コルコート製）１０．００ｇ、ポリエーテルリン酸エステル系ポリマー（日本ルーブリゾール製ソルスパース４１０００）０．５５０ｇ、ポリエチレングリコール２００（片山化学製）０．０７５ｇ、濃塩酸（３５質量％、関東化学製）０．１０ｇ、純水１５．９８０ｇ、エチルアルコール（片山化学製）６３．５７３ｇ、ＩＴＯ微粒子分散液（ＩＴＯを４０質量％含むエチルアルコール溶液、三菱マテリアル製）６．２５０ｇを混合し、２０℃で４時間攪拌し、形成溶液を得た。【０１０５】
以降、実施例１と同様にして、ガラス基板上に膜を形成した。得られた膜は、実測膜厚（Ａm）６７０ｎｍのクラックのない透明度の高い膜であった。得られた膜について、実施例１と同様にして特性を測定した。形成溶液の組成を表５に、得られた測定値を表６に示す。【０１０６】
本例および比較例５では、膜におけるＩＴＯ以外の成分、より具体的には有機ポリマー（ソルスパース４１００、ポリエチレングリコール２００）およびＳｉＯ2、の体積比率を算出し、当該体積比率を実測膜厚（Ａm）に乗算することにより、換算膜厚（Ａc）を求めた。当該体積比率は、ＩＴＯ、ＳｉＯ2および有機ポリマーの密度比および膜における質量比に基づいて算出した。なお、当該密度比としては、ＩＴＯ結晶、ＳｉＯ2ガラス、ソルスパース４１００およびポリエチレングリコール２００の密度がそれぞれ７．１ｇ・ｃｍ-3、２．２ｇ・ｃｍ-3、１．０７９ｇ・ｃｍ-3および１．１３ｇ・ｃｍ-3であることに基づき、７：２：１と近似した値を使用した。【０１０７】
（比較例５）
比較例５は、ＩＴＯを添加するとともに、シリコンアルコキシドに含まれるＳｉＯ2量に対し、有機ポリマーを過剰に添加した例である。【０１０８】
テトラエトキシシラン（信越化学製）３．４７２ｇ、エチルシリケート４０（コルコート製）１０．００ｇ、ポリエーテルリン酸エステル系ポリマー（日本ルーブリゾール製ソルスパース４１０００）１．５０ｇ、ポリエチレングリコール２００（片山化学製）０．０７５ｇ、濃塩酸（３５質量％、関東化学製）０．１０ｇ、純水１５．９８０ｇ、エチルアルコール（片山化学製）６２．６２３ｇ、ＩＴＯ微粒子分散液（ＩＴＯを４０質量％含むエチルアルコール溶液、三菱マテリアル製）６．２５０ｇを混合し、２０℃で４時間攪拌し、形成溶液を得た。【０１０９】
以降、実施例１と同様にして、ガラス基板上に膜を形成した。得られた膜は、実測膜厚（Ａm）８８０ｎｍのクラックのない透明度の高い膜であった。得られた膜について、実施例１と同様にして特性を測定した。形成溶液の組成を表５に、得られた測定値を表６に示す。【０１１０】
【表５】
2007040258.tif 000007
【０１１１】
【表６】
2007040258.tif 000008
【０１１２】
比較例５において、ＸＲＤ低角／高角比が（０．１９Ａc＋０．０３）を上回ったのは膜における細孔の比率が高すぎたことを反映している。比較例５では、膜中の有機ポリマーの濃度が高すぎることにより、膜中の細孔の比率が高くなったものと考えられる。
【産業上の利用可能性】
【０１１３】
本発明は、有機物を含みながらも、機械的強度に優れたシリカ系膜を有する物品を提供するものとして、有機物による各種機能を利用する各分野において多大な利用価値を有する。
【図１】
2007040258.tif 000009
【図２】
2007040258.tif 000010
【国際調査報告】
2007040258.tif 000011
2007040258.tif 000012
2007040258.tif 000013
2007040258.tif 000014